(57)【要約】  高融点と高流動性を両立した結晶性ポリエステル樹脂、および該結晶性ポリエステル樹脂を用いた難燃性封止樹脂組成物を提供することにある。  多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、多価アルコール成分として１，４−ブタンジオール成分が共重合されており、全多価アルコール成分を１００モル％としたとき、１，４−ブタンジオール成分の共重合比率が４０モル％以下であることを特徴とする結晶性ポリエステル樹脂（Ａ）。
2018061730.tif 000002
【特許請求の範囲】
【請求項１】
多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、多価アルコール成分として１，４−ブタンジオール成分が共重合されており、全多価アルコール成分を１００モル％としたとき、１，４−ブタンジオール成分の共重合比率が４０モル％以下であることを特徴とする結晶性ポリエステル樹脂（Ａ）。
【請求項２】
結晶性ポリエステル樹脂（Ａ）の全多価アルコール成分を１００モル％としたとき、１，４−シクロヘキサンジメタノール成分の共重合比率が６０モル％以上であることを特徴とする請求項１に記載の結晶性ポリエステル樹脂（Ａ）。
【請求項３】
数平均分子量が５，０００〜５０，０００であり、なおかつ、結晶融点が１００℃〜１８０℃であることを特徴とする請求項１または２に記載の結晶性ポリエステル樹脂（Ａ）。
【請求項４】
請求項１〜３のいずれかに記載の結晶性ポリエステル樹脂（Ａ）および難燃剤（Ｂ）を含有する難燃性封止樹脂組成物。
【請求項５】
難燃剤（Ｂ）がリン酸エステルまたはホスフィン酸金属塩であることを特徴とする請求項４に記載の難燃性封止樹脂組成物。
【請求項６】
結晶性ポリエステル樹脂（Ａ）の重量分率Ｗ（Ａ）と難燃剤（Ｂ）の重量分率Ｗ（Ｂ）の比率Ｗ（Ａ）／Ｗ（Ｂ）が３〜２０であることを特徴とする請求項４または５に記載の難燃性封止樹脂組成物。
【請求項７】
難燃性封止樹脂組成物全重量に対する結晶性ポリエステル樹脂（Ａ）のＷ（Ａ）と難燃剤（Ｂ）の重量分率Ｗ（Ｂ）の和が５０〜９０重量％であることを特徴とする請求項４〜６のいずれかに記載の難燃性封止樹脂組成物。
【発明の詳細な説明】
【技術分野】
【０００１】
本発明は結晶性ポリエステル樹脂、および該結晶性ポリエステル樹脂を用いた難燃性封止樹脂組成物に関する。
【背景技術】
【０００２】
融点以上の温度まで加温溶融することで粘度が低下する熱可塑性ホットメルト材は、溶剤を含有しないことや初期接着力に優れることから作業環境や生産性に優れ、各種分野で広範に利用されている。上記のようなホットメルト材の用途例としては、例えば自動車・電化製品に使用されている電気電子部品の成型封止用途が挙げられる。電気電子部品をホットメルト材で封止することは、外部との電気絶縁性の保持、防水、防塵の観点から極めて重要となる上、工程簡略化やコスト削減につながる。特に回路基板等複雑な形状を有する電気電子部品を封止する際には、その電気電子部品の形状に確実に追随し未充填部が発生しないことを始め、電気電子部品へのダメージ低減、生産タクトの観点から流動性良好なホットメルト材が好まれている。一方で、電気電子部品の環境信頼性を保つ観点から、封止材としては耐熱性が求められ、ホットメルト材としては、ある一定以上の融点を有することが必要となる。【０００３】
上記のような背景から、高融点と高流動性を両立させる熱可塑性ホットメルト材が求められていた。高融点と高流動性を両立させようとした例としてエチレン系共重合体樹脂を主成分とし、低温での粘度特性を改良するためにワックスを使用した例が示されている（特許文献１）。その他のホットメルト材として、ポリアミド系ホットメルト材を使用した例が挙げられる（特許文献２）。
【先行技術文献】
【特許文献】
【０００４】
【特許文献１】特開２０１２−２４６３７５号公報
【特許文献２】特開２０１２−６７１７６号公報
【発明の概要】
【発明が解決しようとする課題】
【０００５】
しかしながら、特許文献１に記載されたワックスでは、長期保存におけるブリードの懸念や、ワックスの融点以上での耐熱性の低下などの問題点があった。また、特許文献２に記載のポリアミドは吸水性が高く、成型時の水分管理が難しいなどのハンドリング性に問題がある他、湿熱環境下で接着性が低下するという問題点があった。【０００６】
本発明は、かかる従来技術の課題を背景になされたものである。すなわち、本発明の目的は、高融点と高流動性を両立した結晶性ポリエステル樹脂（Ａ）およびそれを用いた難燃性封止樹脂組成物を提供することにある。
【課題を解決するための手段】
【０００７】
本発明者らは鋭意検討した結果、以下に示す手段により、上記課題を解決できることを見い出し、本発明に到達した。すなわち本発明は、以下の構成からなる。【０００８】
多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、多価アルコール成分として１，４−ブタンジオール成分が共重合されており、全多価アルコール成分を１００モル％としたとき、１，４−ブタンジオール成分の共重合比率が４０モル％以下であることを特徴とする結晶性ポリエステル樹脂（Ａ）。【０００９】
結晶性ポリエステル樹脂（Ａ）の全多価アルコール成分を１００モル％としたとき、１，４−シクロヘキサンジメタノール成分の共重合比率が６０モル％以上であり、数平均分子量が５，０００〜５０，０００であり、なおかつ、結晶融点が１００℃〜１８０℃であることが好ましい。【００１０】
前記結晶性ポリエステル樹脂（Ａ）および難燃剤（Ｂ）を含有する難燃性封止樹脂組成物。【００１１】
難燃剤（Ｂ）はリン酸エステルまたはホスフィン酸金属塩であることが好ましい。【００１２】
結晶性ポリエステル樹脂（Ａ）の重量分率Ｗ（Ａ）と難燃剤（Ｂ）の重量分率Ｗ（Ｂ）の比率Ｗ（Ａ）／Ｗ（Ｂ）が３〜２０であることが好ましく、難燃性封止樹脂組成物全重量に対する結晶性ポリエステル樹脂（Ａ）のＷ（Ａ）と難燃剤（Ｂ）の重量分率Ｗ（Ｂ）の和が５０〜９０重量％であることが好ましい。
【発明の効果】
【００１３】
本発明の結晶性ポリエステル樹脂（Ａ）は、モノマーの選択および共重合量を最適化することで、高融点を維持しながらも低溶融粘度化が可能となった。また、該結晶性ポリエステル樹脂（Ａ）は難燃剤（Ｂ）を配合しても流動性が良好で、かつ優れた難燃性を発現することができる。そのため、特に電気電子部品封止用途に好適に用いられる。
【図面の簡単な説明】
【００１４】
【図１】示差走査熱量分析計で測定したチャートの模式図を表す。
【発明を実施するための形態】
【００１５】
以下、本発明を詳述する。
【００１６】
＜結晶性ポリエステル樹脂（Ａ）＞
本発明の結晶性ポリエステル樹脂（Ａ）は、多価カルボン酸成分と多価アルコール成分を共重合成分とするものである。結晶性ポリエステル樹脂（Ａ）の全多価カルボン酸成分を１００モル％としたとき、２，６−ナフタレンジカルボン酸成分が４０モル％以上共重合していることが必要である。好ましくは５０モル%以上であり、より好ましくは６０モル％以上であり、さらに好ましくは７０モル％以上であり、特に好ましくは８０モル％以上であり、最も好ましくは９０モル％以上であり、１００モル％でも差し支えない。少なすぎると、結晶性が低下することがある。
【００１７】
結晶性ポリエステル樹脂（Ａ）の多価カルボン酸成分として、ダイマー酸成分を共重合することも好ましい。ダイマー酸成分を共重合することで、結晶性ポリエステル樹脂（Ａ）のガラス転移温度が低下し、流動性が向上することが期待できる。全多価カルボン酸成分を１００モル％としたとき、ダイマー酸成分の共重合比率は、１０モル％以上であることが好ましく、より好ましくは２０モル％以上である。少なすぎると、ガラス転移温度が高くなり、流動性が低下しまうことがある。また、６０モル％以下であることが好ましく、より好ましくは５０モル％以下である。多すぎると結晶化ポリエステル樹脂（Ａ）の結晶性が低下することがある。
【００１８】
その他の多価カルボン酸成分として、前記２，６−ナフタレンジカルボン酸やダイマー酸以外のジカルボン酸成分や３価以上のポリカルボン酸成分を共重合することができる。
ジカルボン酸成分としては、テレフタル酸、１，４−ナフタレンジカルボン酸、１，５−ナフタレンジカルボン酸、４，４’−ビフェニルジカルボン酸、イソフタル酸、オルトフタル酸、ジフェノキシエタンジカルボン酸、４，４’−ジフェニルエーテルジカルボン酸、４，４’−ジフェニルケトンジカルボン酸等の芳香族ジカルボン酸、アジピン酸、セバシン酸、コハク酸、グルタル酸等の脂肪族ジカルボン酸、ヘキサヒドロテレフタル酸、ヘキサヒドロイソフタル酸、１，２−シクロヘキサンジカルボン酸、１，３−シクロヘキサンジカルボン酸、１，４−シクロヘキサンジカルボン酸等の脂環族ジカルボン酸などが挙げられる。これらの中では、重合性、コスト、結晶性の点からテレフタル酸が好ましい。また、３価以上のポリカルボン酸成分としては、トリメリット酸、ピロメリット酸、ベンゾフェノンテトラカルボン酸、ビフェニルスルホンテトラカルボン酸、ビフェニルテトラカルボン酸などの多価カルボン酸及びその無水物を挙げることができる。これらジカルボン酸成分や３価以上のポリカルボン酸成分を単独でまたは２種以上を併用しても構わない。これらの多価カルボン酸成分の共重合比率は、結晶性ポリエステル樹脂（Ａ）の全多価カルボン酸成分を１００モル％としたとき、５モル％以下であることが好ましく、より好ましくは２モル％以下であり、さらに好ましくは１モル％以下であり、０モル％でも差し支えない。
【００１９】
結晶性ポリエステル樹脂（Ａ）の多価アルコール成分として、１，４−ブタンジオール成分が共重合されており、その共重合比率は全多価アルコール成分を１００モル％としたとき、４０モル％以下であることが必要である。好ましくは３５モル％以下であり、より好ましくは３０モル％以下である。多すぎると結晶性が強くなるため固化速度が速くなり、流動性が悪くなることがある。さらには難燃性が必要な用途の場合は、燃焼時に可燃性ガスが発生することから難燃性が低下する傾向にある。また、１，４−ブタンジオール成分の共重合比率は、５モル％以上であることが好ましく、より好ましくは１０モル％以上であり、さらに好ましくは２０モル％以上である。少なすぎると結晶性が十分発現せず、タック性が生じたり、機械的強度が低下することがある。さらには成形不良を引き起こし、タクトタイムが長くなることがある。
【００２０】
結晶性ポリエステル樹脂（Ａ）の多価アルコール成分として、１，４−シクロヘキサンジメタノール成分が共重合されていることが好ましい。１，４−シクロヘキサンジメタノール成分を共重合することで、結晶性ポリエステル樹脂（Ａ）の溶融粘度を低く抑えることができ、流動性良好な難燃性封止樹脂組成物を得ることができる。１，４−シクロヘキサンジメタノール成分の共重合比率は、全多価アルコール成分を１００モル％としたとき、６０モル％以上であることが好ましく、より好ましくは６５モル％以上であり、さらに好ましくは７０モル％以上である。少なすぎると結晶性ポリエステル樹脂（Ａ）の溶融粘度が高くなり、流動性が低下することがある。また、８０モル％以下であることが好ましい。多すぎると結晶性が十分発現せず、タック性が生じたり、機械的強度が低下することがある。さらには成形不良を引き起こし、タクトタイムが長くなることがある。
【００２１】
その他の多価アルコール成分として、前記１，４−ブタンジオール成分や１，４−シクロヘキサンジメタノール成分以外のグリコール成分や３価以上のポリアルコール成分を共重合することができる。その他のグリコ−ル成分としては、例えば、エチレングリコール、ジエチレングリコール、プロピレングリコール、１，３−プロパンジオール、１，２−ブチレングリコール、１，３−ブチレングリコール、２，３−ブチレングリコール、１，５−ペンタンジオール、１，６−ヘキサンジオール、３−メチル−１，５−ペンタンジオール、２−メチル−１，５−ペンタンジオール、２−メチル−１，３−プロパンジオール、２−エチル−１，３−プロパンジオール、ネオペンチルグリコール、２−エチル−２−メチル−１，３−プロパンジオール、２，２−ジエチル−１，３−プロパンジオール、２−メチル−２−ｎ−ブチル−１，３−プロパンジオール、２−ｎ−ブチル−２−エチル−１，３−プロパンジオール、２，２−ジ−ｎ−ブチル−１，３−プロパンジオール、２−エチル−２−ｎ−ヘキシル−１，３−プロパンジオール、２，２−ジ−ｎ−ヘキシル−１，３−プロパンジオール、１，９−ノナンジオール、１，１０−デカンジオール、１，１２−ドデカンジオールなどの脂肪族グリコール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＡのアルキレンオキサイド付加物などの芳香族グリコール、１，２−シクロヘキサンジオール、１，３−シクロヘキサンジオール、シス型１，４−シクロヘキサンジオール、１，２−シクロヘキサンジメタノール、１，３−シクロヘキサンジメタノール、１，４−シクロヘキサンジメタノール、１，４−シクロヘキサンジエタノールなどの脂環族グリコールなどが挙げられる。これらの中では、耐熱性、重合性、成形、コストなどからエチレングリコール、１，３−プロパンジオール、またはネオペンチルグリコールが好ましい。なお、グリコール成分にエチレングリコールを用いた場合、結晶性ポリエステル樹脂（Ａ）の製造時に、ジエチレングリコールが副生し、共重合成分となることがある。また、３価以上のポリアルコール成分としては、トリメチロールエタン、トリメチロールプロパン、グリセリン、ペンタエリスリトール等が挙げることができる。これらグリコール成分や３価以上のポリアルコール成分を単独でまたは２種以上を併用しても構わない。これら多価アルコール成分の共重合比率は、結晶性ポリエステル樹脂（Ａ）の全多価アルコール成分を１００モル％としたとき、５モル％以下であることが好ましく、より好ましくは２モル％以下であり、さらに好ましくは１モル％以下であり、０モル％でも差し支えない。
【００２２】
また、５−スルホイソフタル酸、４−スルホナフタレン−２，７−ジカルボン酸、５−［４−スルホフェノキシ］イソフタル酸や、そのアルカリ金属塩、または２−スルホ−１，４−ブタンジオール、２，５−ジメチル−３−スルホ−２，５−ヘキサンジオールや、その金属塩などのスルホン酸金属塩基を含有するジカルボン酸成分またはグリコール成分を全多価ジカルボン酸成分または全多価アルコール成分の２０モル％以下の範囲で使用してもよい。
【００２３】
結晶性ポリエステル樹脂（Ａ）の多価アルコール成分として、ポリアルキレンエーテルグリコール成分を共重合しても良い。その共重合比率は、結晶性ポリエステル樹脂（Ａ）の全多価アルコール成分を１００モル％としたとき、１モル％以上であることが好ましく、より好ましくは２モル％以上であり、さらに好ましくは３モル％以上であり、また、３０モル％以下であることが好ましく、より好ましくは２０モル％以下であり、さらに好ましくは１０モル％以下である。ポリアルキレンエーテルグリコール成分を共重合することで、結晶性ポリエステル樹脂（Ａ）のガラス転移温度が低くなり、柔軟性や流動性向上の効果が期待できる。しかしながら共重合比率が多すぎると、難燃性が必要な用途の場合は、燃焼時に可燃性ガスが発生することから難燃性が低下する傾向にある。ここで、ポリアルキレンエーテルグリコール成分とは、トリエチレングリコール、ポリエチレングリコール、ポリトリメチレングリコール、ポリテトラメチレングリコール、ポリプロピレングリコールなどの総称を指す。
【００２４】
本発明において、結晶性とは、示差走査型熱量計（ＤＳＣ）を用いて−１３０℃から２５０℃まで２０℃／分で昇温し、該昇温過程に明確な融解ピークを示すものを指す。ポリエステル樹脂が結晶性であることで、耐熱向上や機械特性向上の効果が期待できる。
【００２５】
結晶性ポリエステル樹脂（Ａ）を製造するに際に使用する触媒として、特に限定がされないが、Ｇｅ、Ｓｂ、Ｔｉ、Ａｌ、ＭｎおよびＭｇからなる群より選ばれる少なくとも一種の化合物が用いられることが好ましい。これらの化合物は、例えば、粉体、水溶液、エチレングリコール溶液、エチレングリコールのスラリー等として反応系に添加することができる。
【００２６】
また、本願発明の効果を損ねない範囲で結晶性ポリエステル樹脂（Ａ）に安定剤を配合することができる。安定剤として、難燃剤（Ｂ）以外の燐酸、ポリ燐酸やトリメチルフォスフェート等の燐酸エステル類、ホスホン酸系化合物、ホスフィン酸系化合物、ホスフィンオキサイド系化合物、亜ホスホン酸系化合物、亜ホスフィン酸系化合物、およびホスフィン系化合物からなる群より選ばれる少なくとも一種のリン化合物を使用するのが好ましい。
【００２７】
結晶性ポリエステル樹脂（Ａ）の酸価としては、１〜４０ｅｑ／ｔｏｎであることが好ましく、２〜３０ｅｑ／ｔｏｎであることがより好ましく、３〜２０ｅｑ／ｔｏｎであることがさらに好ましい。酸価が４０ｅｑ／ｔｏｎを超えると、耐光性が低下する傾向にある。また、酸価が１ｅｑ／ｔｏｎ未満では、重縮合反応性が低下して生産性が悪くなる傾向にある。
【００２８】
結晶性ポリエステル樹脂（Ａ）の数平均分子量は、５，０００以上であることが好ましく、より好ましくは１０，０００以上であり、さらに好ましくは１５，０００以上である。小さすぎると機械的強度が保てない。また、５０，０００以下であることが好ましく、より好ましくは４０，０００以下であり、さらに好ましくは３０，０００以下である。大きすぎると溶融粘度が高くなる。
【００２９】
結晶性ポリエステル樹脂（Ａ）の融点は、１００℃以上であることが好ましく、より好ましくは１１０℃以上であり、さらに好ましくは１２０℃以上である。低すぎると耐熱性が低下することがある。また、１８０℃以下であることが好ましく、より好ましくは１６０℃以下であり、さらに好ましくは１４０℃以下である。高すぎると封止の際に高熱をかける必要が生じ、熱老化を促進することがある。
【００３０】
結晶性ポリエステル樹脂（Ａ）のガラス転移温度は、−５０℃以上であることが好ましく、より好ましくは−４０℃以上であり、さらに好ましくは−３０℃以上である。低すぎると高温での機械特性低下や樹脂強度の低下を招くことがある。また、１０℃以下であることが好ましく、より好ましくは０℃以下であり、さらに好ましくは−１０℃以下である。高すぎると低温環境下での機械特性の低下を招くことがある。
【００３１】
結晶性ポリエステル樹脂（Ａ）の還元粘度（ｄｌ／ｇ）は、０．２以上であることが好ましく、より好ましくは０．３以上であり、さらに好ましくは０．４以上である。また、１．０以下であることが好ましく、より好ましくは０．８以下であり、さらに好ましくは０．７以下である。上記範囲にすることで機械特性と流動性のバランスの良い樹脂が期待できる。
【００３２】
結晶性ポリエステル樹脂（Ａ）の２２０℃における溶融粘度（ｄＰａ・ｓ）は、５００以下であることが好ましく、より好ましくは４００以下であり、さらに好ましくは３００以下である。下限は特に限定されないが、工業的には１０であれば十分である。上記範囲にすることで成型封止材として用いることで流動性良好な封止樹脂組成物を得ることができる。
【００３３】
本発明の結晶性ポリエステル樹脂（Ａ）は、高融点かつ高流動性であるため、ホットメルト封止材として好適に使用される。特に、電気電子部品用のホットメルト封止材として好適に使用される。
【００３４】
＜難燃剤（Ｂ）＞
難燃剤（Ｂ）は難燃性封止樹脂組成物の難燃性を向上させるために配合されるものである。難燃剤（Ｂ）は、特に限定されないが、リン原子を構造中に有する非ハロゲン系のリン系難燃剤であることが好ましく、より好ましくはリン酸エステル系難燃剤であり、さらに好ましくはリン酸エステルまたはホスフィン酸金属塩であり、ホスフィン酸金属塩が特に好ましい。具体的には、トリス（ジエチルホスフィン酸）アルミニウム、ビスフェノールＡビス（ジフェニルホスフェート）、リン酸トリアリールイソプロピル化物、クレジルジ２、６−キシレニルホスフェート、芳香族縮合リン酸エステルが挙げられる。
【００３５】
難燃剤（Ｂ）におけるリン含有量は１０重量％以上であることが好ましく、より好ましくは１５重量％以上であり、さらに好ましくは２０重量％以上である。また、４０重量％以下であることが好ましく、より好ましくは３０重量％以下であり、さらに好ましくは２５重量％以下である。上記範囲内にすることで良好な流動性を保持しつつ、優れた難燃性を発現することができる。
【００３６】
難燃剤（Ｂ）の分解温度は２５０℃以上であることが好ましく、より好ましくは２８０℃以上であり、さらに好ましくは３００℃以上である。上記範囲内とすることで、優れた難燃性を発現することが期待できる。
【００３７】
その他難燃剤、難燃助剤としてはメラミンシアヌレート、赤リン、含窒素リン酸系の化合物、ハイドロタルサイト系化合物やアルカリ化合物が挙げられる。含窒素リン酸系化合物としては、メラミンまたは、メラム、メレム、メロンのようなメラミンの縮合物とポリリン酸の反応生成物またはそれらの混合物を含む。これらの難燃剤、難燃助剤は単独もしくは難燃剤（Ｂ）と併用しても問題ない。
【００３８】
＜難燃性封止樹脂組成物＞
本発明の難燃性封止樹脂組成物は、前記結晶性ポリエステル樹脂（Ａ）と難燃剤（Ｂ）とを含有する組成物である。難燃性封止樹脂組成物は、結晶性ポリエステル樹脂（Ａ）の重量分率をＷ（Ａ）とし、難燃剤（Ｂ）の重量分率Ｗ（Ｂ）としたとき、Ｗ（Ａ）／Ｗ（Ｂ）が３以上であることが好ましく、より好ましくは４以上であり、さらに好ましくは５以上である。Ｗ（Ａ）／Ｗ（Ｂ）が３未満であると結晶性ポリエステル樹脂（Ａ）の溶融時の流動性や機械特性などの物性を低下させるといった問題が生じることがある。また、Ｗ（Ａ）／Ｗ（Ｂ）が２０以下であることが好ましく、より好ましくは１５以下であり、さらに好ましくは１０以下である。２０を超えると難燃性が低下することがある。
【００３９】
本発明の難燃性封止樹脂組成物は、難燃性封止樹脂組成物全重量における結晶性ポリエステル樹脂（Ａ）の重量分率Ｗ（Ａ）と難燃剤（Ｂ）の重量分率Ｗ（Ｂ）の和が５０重量％以上であることが好ましく、６０重量％以上であることがより好ましい。少なすぎると難燃性封止樹脂組成物の流動性や難燃性を発現しなくなることがある。また、９０重量％以下であることが好ましく、８０重量％以下であることがより好ましい。多すぎると接着性が低下することがある。
【００４０】
難燃性封止樹脂組成物の２２０℃における溶融粘度（ｄＰａ・ｓ）は、１５００以下であることが好ましく、より好ましくは１０００以下であり、さらに好ましくは５００以下である。下限は特に限定されないが、工業的には１０であれば十分である。上記範囲にすることで流動性良好な難燃性封止樹脂組成物を得ることができる。
【００４１】
本発明の難燃性封止樹脂組成物は、優れた流動性と難燃性を有するため、難燃性のホットメルト封止剤として好適に使用される。特に、電気電子部品用のホットメルト封止剤として好適に使用される。
【００４２】
本発明の結晶性ポリエステル樹脂（Ａ）または難燃性封止樹脂組成物が長期間曝される場合には、本発明の効果を損なわない範囲内で酸化防止剤を添加することが好ましい。好ましい酸化防止剤としては、例えば、ヒンダードフェノール系として、１，３，５−トリス（３，５−ジ−ｔ−ブチル−４−ヒドロキシベンジル）イソシアヌレート、１，１，３−トリ（４−ヒドロキシ−２−メチル−５−ｔ−ブチルフェニル）ブタン、１，１−ビス（３−ｔ−ブチル−６−メチル−４−ヒドロキシフェニル）ブタン、３，５−ビス（１，１−ジメチルエチル）−４−ヒドロキシ−ベンゼンプロパノイック酸、ペンタエリトリチルテトラキス（３，５−ジ−ｔ−ブチル−４−ヒドロキシフェニル）プロピオネート、３−（１，１−ジメチルエチル）−４−ヒドロキシ−５−メチル−ベンゼンプロパノイック酸、３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン、１，３，５−トリメチル−２，４，６−トリス（３’，５’−ジ−ｔ−ブチル−４’−ヒドロキシベンジル）ベンゼン、リン系として、３，９−ビス（ｐ−ノニルフェノキシ）−２，４，８，１０−テトラオキサ−３，９−ジフォスファスピロ［５．５］ウンデカン、３，９−ビス（オクタデシロキシ）−２，４，８，１０−テトラオキサ−３，９−ジフォスファスピロ［５．５］ウンデカン、トリ（モノノニルフェニル）フォスファイト、トリフェノキシフォスフィン、イソデシルフォスファイト、イソデシルフェニルフォスファイト、ジフェニル２−エチルヘキシルフォスファイト、ジノニルフェニルビス（ノニルフェニル）エステルフォスフォラス酸、１，１，３−トリス（２−メチル−４−ジトリデシルフォスファイト−５−ｔ−ブチルフェニル）ブタン、トリス（２，４−ジ−ｔ−ブチルフェニル）フォスファイト、ペンタエリスリトールビス（２，４−ジ−ｔ−ブチルフェニルフォスファイト）、２，２’−メチレンビス（４，６−ジ−ｔ−ブチルフェニル）２−エチルヘキシルフォスファイト、ビス（２，６−ジ−ｔ−ブチル−４−メチルフェニル）ペンタエリスリトールジフォスファイト、チオエーテル系として４，４’−チオビス［２−ｔ−ブチル−５−メチルフェノール］ビス［３−（ドデシルチオ）プロピオネート］、チオビス［２−（１，１−ジメチルエチル）−５−メチル−４，１−フェニレン］ビス［３−（テトラデシルチオ）−プロピオネート］、ペンタエリスリトールテトラキス（３−ｎ−ドデシルチオプロピオネート）、ビス（トリデシル）チオジプロピオネートが挙げられ、これらを単独に、または複合して使用できる。添加量は難燃性封止樹脂組成物全体に対して０．１重量％以上５重量％以下が好ましい。０．１重量％未満だと酸化防止効果に乏しくなることがある。また、５重量％を超えると、密着性等に悪影響を与える場合がある。
【００４３】
さらには本発明の結晶性ポリエステル樹脂（Ａ）または難燃性封止樹脂組成物に耐候性を求められる場合には、光安定剤を添加することが好ましい。例えば、ベンゾトリアゾール系光安定剤としては、２−（３，５−ジ−ｔｅｒｔ−アミル−２’ヒドロキシフェニル）ベンゾトリアゾール、２−（２−ヒドロキシ−５−ｔｅｒｔ−オクチルフェニル）ベンゾトリアゾール、２−（２’−ヒドロキシ−３’−ｔｅｒｔ−ブチル−５’−メチルフェニル）−５−クロロベンゾトリアゾール、２−（２Ｈ−ベンゾトリアゾール−２−イル）−ｐ−クレゾール、２−（２’−ヒドロキシ−５’−メチルフェニル）−ベンゾトリアゾール、２，４−ジ−ｔｅｒｔ−ブチル−６−（５−クロロベンゾトリアゾール−２−イル）フェノール，２−［２−ヒドロキシ−３，５−ジ（１，１−ジメチルベンジル）］−２Ｈ−ベンゾトリアゾール等が挙げられるが、これらに限ることなく、ベンゾトリアゾール系光安定剤であれば、適宜使用できる。ベンゾフェノン系光安定剤としては、２−ヒドロキシ−４−（オクチルオキシ）ベンゾフェノン、２，４−ジヒドロキシベンゾフェノン、２−ヒドロキシ−４−メトキシベンゾフェノン、２−ヒドロキシ−４−メトキシベンゾフェノン、２−ヒドロキシ−４−メトキシ-ベンゾフェノン−５−サルフォニックアシッド、２−ヒドロキシ−４−ｎ−ドデシロキシベンゾフェノン、ビス（５−ベンゾイル−４−ヒドロキシ−２−メトキシフェニル）メタン、２，２’−ジヒドロキシ−４−メトキシベンゾフェノン、２，２’−ジヒドロキシ−４，４’−ジメトキシベンゾフェノン等が挙げられるが、これらに限ることなく、ベンゾフェノン系光安定剤であれば、適宜使用できる。ヒンダートアミン系光安定剤とは、ビス（２，２，６，６−テトラメチル−４−ピペリジル）セバケート、コハク酸ジメチル・１−（２−ヒドロキシエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝  ｛（２，２，６，６−テトラメチル−４−ピペリジル）イミノ｝ヘキサメチレン（２，２，６，６−テトラメチル−４−ピペリジル）イミノ］、１，３，５−トリス（３，５−ジ−ｔｅｒｔ―ブチル−４−ヒドロキシベンジル）−ｓ−トリアジン−２，４，６（１Ｈ，３Ｈ，５Ｈ）トリオン、トリス（４−ｔｅｒｔ−ブチル−３−ヒドロキシ−２，６−ジメチルベンジル）−ｓ−トリアジン−２，４，６−（１Ｈ，３Ｈ，５Ｈ）トリオン等が挙げられるが、これらに限ることなく、ベヒンダートアミン系光安定剤であれば、適宜使用できる。ニッケル系光安定剤とは、［２，２’−チオ-ビス（４−ｔｅｒｔ−オクチルフェノレート）］−２−エチルヘキシルアミン−ニッケル−（II）、ニッケルジブチルジチオカルバメート、［２’，２’−チオ−ビス（４−ｔｅｒｔ−オクチルフェノレート）］ｎ−ブチルアミン−ニッケル等が挙げられるが、これらに限ることなく、ニッケル系光安定剤であれば、適宜使用できる。ベンゾエート系光安定剤とは、２，４−ジ−ｔ−ブチルフェニル−３，５’−ジ−ｔｅｒｔ−ブチル‐４’‐ヒドロキシベンゾエート等が挙げられるが、これらに限ることなく、ベンゾエート系光安定剤であれば、適宜使用できる。これらの光安定剤を単独に、または複合して使用できる。添加量は難燃性封止樹脂組成物全体に対して０．１重量％以上５重量％以下が好ましい。０．１重量％未満だと耐侯性効果に乏しくなることがある。５重量％を超えると、接着性に悪影響を与える場合がある。
【００４４】
さらに本発明の本発明の結晶性ポリエステル樹脂（Ａ）または難燃性封止樹脂組成物には、本発明の効果を損なわない範囲内で公知の各種添加剤を使用することができる。添加剤としては、衝撃改良材、摺動性改良材、着色剤、可塑剤、結晶核剤、ポリエステル以外の熱可塑性樹脂などが挙げられる。
【００４５】
本発明の結晶性ポリエステル樹脂（Ａ）または難燃性封止樹脂組成物には、結晶核剤を添加しても良い。結晶性ポリエステル樹脂（Ａ）１００重量部に対して、結晶核剤０．０１〜５重量部を添加することで透明性を高めることができる。結晶核剤は結晶性ポリエステル樹脂（Ａ）の結晶化速度を速め、速やかに結晶化を完了させると共に、結晶核の数を調節することにより球晶の大きさもコントロールできる効果がある。結晶核剤の具体例としてはタルク、シリカ、グラファイト、炭素粉、ピロフェライト、石膏、中性粘土等の無機質微粒子や、酸化マグネシウム、酸化アルミニウム、二酸化チタン等の金属酸化物、硫酸塩、リン酸塩、ケイ酸塩、シュウ酸塩、ステアリン酸塩、安息香酸塩、サリチル酸塩、酒石酸塩、スルホン酸塩、モンタン酸ワックス塩、モンタン酸ワックスエステル塩、テレフタル酸塩、カルボン酸塩、α−オレフィンとα，β−不飽和カルボン酸とからなるイオン性共重合体等が挙げられる。それらの中でも特にヘキサン酸、ラウリン酸、ステアリン酸、モンタン酸等脂肪酸の亜鉛塩、カルシウム塩、マグネシウム塩、ナトリウム塩、リチウム塩等の金属塩は結晶化速度の調節がしやすく、好ましい。さらには特に脂肪酸のナトリウム塩を使用すると球晶サイズのコントロールが容易となり、透明な成型体を得やすい。
【００４６】
本発明の結晶性ポリエステル樹脂（Ａ）または難燃性封止樹脂組成物には、本発明の効果を損なわない範囲内で結晶性ポリエステル樹脂（Ａ）とは異なる熱可塑性樹脂を添加しても良い。例えば、ポリアミド（ＰＡ）、ポリフェニレンサルファイド（ＰＰＳ）、液晶ポリマー（ＬＣＰ）、ポリテトラフルオロエチレン（ＰＴＦＥ）、フッ素樹脂、アラミド樹脂、ポリエーテルエーテルケトン（ＰＥＥＫ）、ポリエーテルケトン（ＰＥＫ）、ポリエーテルイミド（ＰＥＩ）、熱可塑性ポリイミド、ポリアミドイミド（ＰＡＩ）、ポリエーテルケトンケトン（ＰＥＫＫ）、ポリフェニレンエーテル（ＰＰＥ）、ポリエーテルスルホン（ＰＥＳ）、ポリサルホン（ＰＳＵ）、ポリアリレート（ＰＡＲ）、ポリカーボネート（ＰＣ）、ポリオキシメチレン（ＰＯＭ）、ポリプロピレン（ＰＰ）、ポリエチレン（ＰＥ）、ポリメチルペンテン（ＴＰＸ）、ポリスチレン（ＰＳ）、ポリメタクリル酸メチル、アクリロニトリル−スチレン共重合体（ＡＳ）、アクリロニトリル−ブタジエン−スチレン共重合体（ＡＢＳ）が挙げられる。これら熱可塑性樹脂は、溶融混練により、溶融状態でブレンドすることも可能であるが、熱可塑性樹脂を繊維状、粒子状にし、本発明の結晶性ポリエステル樹脂（Ａ）に分散しても良い。熱可塑性樹脂の添加量は最適な量を選択すれば良いが、結晶性ポリエステル樹脂（Ａ）１００重量部に対して最大５０重量部を添加することが可能である。
【００４７】
本発明の結晶性ポリエステル樹脂（Ａ）または難燃性封止樹脂組成物には、上述の各構成成分を従来公知の方法で配合することにより製造することができる。例えば、結晶性ポリエステル樹脂（Ａ）の重縮合反応時に各成分を添加したり、結晶性ポリエステル樹脂（Ａ）とその他の成分をドライブレンドしたり、または、２軸スクリュー型の押出機を用いて各構成成分を溶融混練する方法を挙げることができる。
【００４８】
結晶性ポリエステル樹脂（Ａ）の組成及び組成比を決定する方法としては、例えば結晶性ポリエステル樹脂（Ａ）を重クロロホルム等の溶媒に溶解して測定する１Ｈ−ＮＭＲや１３Ｃ−ＮＭＲが挙げられる。また、結晶性ポリエステル樹脂（Ａ）のメタノリシス後に測定するガスクロマトグラフィーによる定量（以下、メタノリシス−ＧＣ法と略記する場合がある）、結晶性ポリエステル樹脂（Ａ）の酸価（ＡＶ）測定、ＤＳＣによる融点（Ｔｍ）、ガラス転移温度（Ｔｇ）測定等が挙げられる。本発明においては、結晶性ポリエステル樹脂（Ａ）を溶解でき、なおかつ１Ｈ−ＮＭＲ測定に適する溶剤がある場合には、１Ｈ−ＮＭＲで組成及び組成比を決定することとする。適当な溶剤がない場合や１Ｈ−ＮＭＲ測定だけでは組成比が特定できない場合には、１３Ｃ−ＮＭＲやメタノリシス−ＧＣ法、酸価測定、ＤＳＣによる融点測定、ガラス転移温度測定を採用または併用することとする。
【実施例】
【００４９】
本発明をさらに詳細に説明するために以下に実施例、比較例を挙げるが、本発明は実施例によってなんら限定されるものではない。尚、実施例、比較例に記載された各測定値は次の方法によって測定したものである。また、実施例中、単に「部」とあるのは「重量部」を示し、単に「％」とあるのは「重量％」を示す。【００５０】
＜結晶性ポリエステル樹脂（Ａ）の還元粘度の測定＞
結晶性ポリエステル樹脂（Ａ）のサンプル０．１±０．００５ｇおよびフェノールテトラクロロエタンを２５ｍｌのメスフラスコに入れ、加熱溶解させる。２５ｍｌ溶液を調整し、調整したサンプル溶液を粘度管に入れ、サンプル溶液が３０℃になるように３０℃の水槽に１５〜２０分入れる。所定の温度になり次第、粘度管の標線を確認しながら落下秒数を測定し、ブランクの溶媒の落下秒数の差から還元粘度を算出する。算出式は式１に示す。
式１：｛（サンプル溶液の落下秒数）―（ブランクの落下秒数）｝／（ブランクの落下秒数）／（ポリエステル樹脂の重量×４）【００５１】
＜結晶性ポリエステル樹脂（Ａ）の数平均分子量の測定＞
結晶性ポリエステル樹脂（Ａ）のサンプル０．００５０ｇをクロロホルム５ｍｌで加熱溶解する。その後、メンブレンフィルターにてろ過し、不溶分を除去する。ろ液（サンプル溶液）８０μｌを株式会社日立ハイテクフィールディング社製のGPC「EZChrom Elite for Hitachi」にて測定し、数平均分子量を求めた。
標準物質としてポリスチレン溶液を調製し、GPC較正曲線用試料とした。【００５２】
＜酸価＞
結晶性ポリエステル樹脂（Ａ）のサンプル０．１ｇをベンジルアルコール１０ｍｌに加熱溶解する。その後、０．１ＮのＮａＯＨのメタノール／ベンジルアルコール（１／９容積比）の溶液を使用して滴定にて酸価を求めた。【００５３】
＜融点、ガラス転移温度の測定＞
セイコー電子工業株式会社製の示差走査熱量分析計「ＤＳＣ２２０型」にて、測定試料（結晶性ポリエステル樹脂（Ａ））５ｍｇをアルミパンに入れ、蓋を押さえて密封する。次いで、一度２５０℃で５分ホールドした後、液体窒素で急冷して、その後−１３０℃から２５０℃まで、２０℃／ｍｉｎの昇温速度で測定した。得られた曲線においての図１に示したようなＤＤＳＣで変極点が表れる部分の変極点前のベースラインから得られる接線（１）と変極点後のベースラインから得られる接線（２）の交点をガラス転移温度、吸熱ピークの極小点（図内×印）を融点とした。【００５４】
＜溶融特性（流動性）試験＞
結晶性ポリエステル樹脂（Ａ）および難燃性封止樹脂組成物の溶融粘度の評価方法
島津製作所製、フローテスター（ＣＦＴ−５００Ｃ型）にて、２２０℃に設定した加熱体中央のシリンダー中に水分率０．１％以下に乾燥した結晶性ポリエステル樹脂（Ａ）または難燃性封止樹脂組成物を充填する。充填１分経過後、プランジャーを介して試料に荷重を加え、圧力１ＭＰａで、シリンダー底部のダイ（孔径：１．０ｍｍ、厚み：１０ｍｍ）より、溶融した試料を押出し、プランジャーの降下距離と降下時間を記録し、溶融粘度を算出した。
評価基準
［結晶性ポリエステル樹脂（Ａ）］
◎：３００ｄＰa・s以下（測定温度:２２０℃）
○：３００ｄＰa・s超、４００ｄＰa・s以下（測定温度:２２０℃）
△：４００ｄＰa・s超、５００ｄＰa・s以下（測定温度:２２０℃）
×：５００ｄＰa・s超（測定温度:２２０℃）
［難燃性封止樹脂組成物］
◎：５００ｄＰa・s以下（測定温度２２０℃）
○：５００ｄＰa・s超、１０００ｄＰa・s以下（測定温度２２０℃）
△：１０００ｄＰa・s超、１５００ｄＰa・s以下（測定温度２２０℃）
×：１５００ｄＰa・s超（測定温度２２０℃）
溶融粘度が高すぎると電気電子部品封止時に流動性が低下し、封止不足(ショート)が発生したり、高圧成形が必須となり、電気電子部品に負荷がかかる他、成型品生産時に多数個取りができないなど、生産タクト上、悪影響を及ぼす可能性がある。【００５５】
＜成型性評価＞
平板成型用金型を使用し、ホットメルト成型加工用アプリケーターとして井元製作所製低圧成型アプリケーターＩＭＣ−１８Ｆ９を用いて結晶性ポリエステル樹脂（Ａ）からなる平板（１００ｍｍ×１００ｍｍ×１０ｍｍ）を成型した。なお、ゲート位置は１００ｍｍ×１００ｍｍの面の中心とした。
成型条件：成型樹脂温度２２０℃、成型圧力３ＭＰａ、保圧圧力３ＭＰａ、冷却時間１５秒、吐出回転５０％設定。【００５６】
評価基準
○：完全に充填される（ショーショット無し）。
△：ショートショット無く充填されるが、ヒケ有り。
×：ショートショット有り。【００５７】
＜難燃性（燃焼性）試験＞
ＵＬ−９４の評価方法に従い、１．６ｍｍ厚の難燃試験片の難燃性を評価した。
試験片の成形条件
竪型射出成形機（日精樹脂株式会社製ＴＨ４０Ｅ）を用いて射出成形により、１２５ｍｍ×１３ｍｍ×１．６ｍｍの難燃性封止樹脂組成物からなる試験片を作製した。射出成形条件は、成形樹脂温度２００℃、成形圧力２５ＭＰａ、冷却時間２５秒、射出速度２０ｍｍ／秒とした。次いでブンゼンバーナーを使用し、高さ２ｍｍの炎を試験片に１０秒間、２回接炎させ炎を離した後の燃焼時間の合計を測定した。この操作を５回（ｎ＝５）行い、平均を算出した。
評価基準
◎：ＵＬ−９４  ｎ＝５のうち全てＶ−０
○：ＵＬ−９４  ｎ＝５のうち一部Ｖ−０であり、残りはＶ−１またはＶ−２である
△：ＵＬ−９４  ｎ＝５のうち全てＶ−１またはＶ−２のいずれか
×：ＵＬ−９４  ｎ＝５のうち一部規格外（規格外が１個以上あり）【００５８】
実施例１
＜結晶性ポリエステル樹脂（Ａ−１）の製造例＞
撹拌機、温度計、溜出用冷却器を装備した反応缶内に２，６−ナフタレンジカルボン酸１７６重量部、１，４−ブタンジオール１３７重量部、１，４−シクロヘキサンジメタノール６９重量部、テトラブチルチタネート０．１重量部を加え、１７０〜２２０℃で２時間エステル化反応を行った。その後、ダイマー酸４６重量部を加え、２００〜２３０℃で２時間エステル化反応を行った。エステル化終了後、２５５℃まで昇温する一方、系内をゆっくり減圧にしてゆき、６０分かけて２５５℃で６６５Ｐａとした。そしてさらに１３３Ｐａ以下で３０分間重縮合反応を行い、結晶性ポリエステル樹脂（Ａ−１）を得た。この結晶性ポリエステル樹脂（Ａ−１）の還元粘度、酸価、融点、数平均分子量、ガラス転移温度および溶融粘度、成型性評価結果を表１に示した。【００５９】
実施例２〜１２
＜結晶性ポリエステル樹脂（Ａ−２〜Ａ−１２）の製造例＞
結晶性ポリエステル樹脂（Ａ−２〜Ａ−１２）を実施例１と同様な方法により合成した。ただし、原料の種類と配合比率は表１に記載したとおりに変更した。【００６０】
比較例１〜９
＜結晶性ポリエステル樹脂（Ａ−１３〜Ａ−２１）の製造例＞
結晶性ポリエステル樹脂（Ａ−１３〜Ａ−２１）を実施例１と同様な方法により合成した。それぞれの組成及び物性値、成型性評価結果を表１に示した。【００６１】
【表１】
2018061730.tif 000003
【００６２】
表中の略号は以下の通りである。
ＰＴＭＧ１０００：ポリテトラメチレンエーテルグリコール（数平均分子量１０００）、ＰＴＭＧ２０００：ポリテトラメチレンエーテルグリコール（数平均分子量２０００）【００６３】
表１から、実施例１〜１２においては溶融粘度が低く、成型性も良好であった。一方、比較例１〜９においては溶融粘度が高く、流動性が悪いため成型性が悪かった。【００６４】
実施例１３〜２２、比較例１０〜１８
表２、３に記載の割合で、結晶性ポリエステル樹脂（Ａ）と難燃剤（Ｂ）を、二軸押し出し機を用いてダイ温度１６０℃〜２００℃において溶融混練することによって、難燃性封止樹脂組成物を得た。別記した方法により、難燃性封止樹脂組成物の流動性、燃焼性を評価した。評価結果は以下の表２、３の通りである。【００６５】
【表２】
2018061730.tif 000004
【００６６】
【表３】
2018061730.tif 000005
【００６７】
表２、３で使用した難燃剤（Ｂ）は、エクソリット（登録商標）ＯＰ１２４０（クラリアント社製）である。【００６８】
表２、３から、実施例は難燃剤の少量添加で難燃性も良好で、溶融粘度の上昇を抑制する事ができた。一方、比較例では、同様の難燃剤の添加量では難燃性を担保する事はできず、難燃性が担保できたとしても流動性が悪く、これら特性を全て満足させることはできなかった。
【産業上の利用可能性】
【００６９】
本発明の結晶性ポリエステル樹脂は、高融点を維持しながらも高流動性であるため、環境信頼性、生産性に優れ、特に電気電子部品封止用樹脂組成物として有用である。
また、本発明の結晶性ポリエステル樹脂を用いた難燃性封止樹脂組成物は、電気電子部品等を封止した時の溶融粘度が低く、難燃性に優れている事から、電気電子部品封止用樹脂組成物として有用である。また、本発明の難燃性封止樹脂組成物は、特に難燃性に優れている事から電気電子部品からの漏電や過電流に対して着火、延焼が抑制され、非常に有用である。本発明の難燃性封止樹脂組成物で封止した電気電子部品封止体は、例えば自動車、通信、コンピュータ、家電用途各種のコネクター、ハーネスやあるいは電子部品、プリント基板を有するスイッチ、センサーのモールド成型品として有用である。
【図１】
2018061730.tif 000006
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、多価アルコール成分として１，４−ブタンジオール成分が共重合されており、全多価アルコール成分を１００モル％としたとき、１，４−ブタンジオール成分の共重合比率が４０モル％以下であり、数平均分子量が５，０００〜５０，０００であり、なおかつ、結晶融点が１００℃〜１８０℃であることを特徴とする結晶性ポリエステル樹脂（Ａ）。
【請求項２】
結晶性ポリエステル樹脂（Ａ）の全多価アルコール成分を１００モル％としたとき、１，４−シクロヘキサンジメタノール成分の共重合比率が６０モル％以上であることを特徴とする請求項１に記載の結晶性ポリエステル樹脂（Ａ）。
【請求項３】
請求項１〜２のいずれかに記載の結晶性ポリエステル樹脂（Ａ）および難燃剤（Ｂ）を含有する難燃性封止樹脂組成物。
【請求項４】
難燃剤（Ｂ）がリン酸エステルまたはホスフィン酸金属塩であることを特徴とする請求項３に記載の難燃性封止樹脂組成物。
【請求項５】
結晶性ポリエステル樹脂（Ａ）の重量分率Ｗ（Ａ）と難燃剤（Ｂ）の重量分率Ｗ（Ｂ）の比率Ｗ（Ａ）／Ｗ（Ｂ）が３〜２０であることを特徴とする請求項３または４に記載の難燃性封止樹脂組成物。
【請求項６】
難燃性封止樹脂組成物全重量に対する結晶性ポリエステル樹脂（Ａ）のＷ（Ａ）と難燃剤（Ｂ）の重量分率Ｗ（Ｂ）の和が５０〜９０重量％であることを特徴とする請求項３〜５のいずれかに記載の難燃性封止樹脂組成物。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、多価アルコール成分として１，４−ブタンジオール成分が共重合されており、全多価アルコール成分を１００モル％としたとき、１，４−ブタンジオール成分の共重合比率が５モル％以上４０モル％以下であり、１，４−シクロヘキサンジメタノール成分の共重合比率が６０モル％以上であり、数平均分子量が５，０００〜５０，０００であり、なおかつ、結晶融点が１００℃〜１８０℃であることを特徴とする結晶性ポリエステル樹脂（Ａ）。
【請求項２】
請求項１に記載の結晶性ポリエステル樹脂（Ａ）および難燃剤（Ｂ）を含有する難燃性封止樹脂組成物。
【請求項３】
難燃剤（Ｂ）がリン酸エステルまたはホスフィン酸金属塩であることを特徴とする請求項２に記載の難燃性封止樹脂組成物。
【請求項４】
結晶性ポリエステル樹脂（Ａ）の重量分率Ｗ（Ａ）と難燃剤（Ｂ）の重量分率Ｗ（Ｂ）の比率Ｗ（Ａ）／Ｗ（Ｂ）が３〜２０であることを特徴とする請求項２または３に記載の難燃性封止樹脂組成物。
【請求項５】
難燃性封止樹脂組成物全重量に対する結晶性ポリエステル樹脂（Ａ）の重量分率Ｗ（Ａ）と難燃剤（Ｂ）の重量分率Ｗ（Ｂ）の和が５０〜９０重量％であることを特徴とする請求項２〜４のいずれかに記載の難燃性封止樹脂組成物。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
多価カルボン酸成分と多価アルコール成分を共重合成分とする結晶性ポリエステル樹脂（Ａ）であって、結晶性ポリエステル樹脂（Ａ）の全多価カルボン酸成分を１００モル％としたとき、２，６−ナフタレンジカルボン酸成分の共重合比率が４０〜１００モル％であり、残りの多価カルボン酸成分がダイマー酸、テレフタル酸、１，４−ナフタレンジカルボン酸、１，５−ナフタレンジカルボン酸、４，４’−ビフェニルジカルボン酸、イソフタル酸、オルトフタル酸、ジフェノキシエタンジカルボン酸、４，４’−ジフェニルエーテルジカルボン酸、４，４’−ジフェニルケトンジカルボン酸、アジピン酸、セバシン酸、コハク酸、グルタル酸、ヘキサヒドロテレフタル酸、ヘキサヒドロイソフタル酸、１，２−シクロヘキサンジカルボン酸、１，３−シクロヘキサンジカルボン酸、１，４−シクロヘキサンジカルボン酸、トリメリット酸、ピロメリット酸、ベンゾフェノンテトラカルボン酸、ビフェニルスルホンテトラカルボン酸、ビフェニルテトラカルボン酸、５−スルホイソフタル酸、４−スルホナフタレン−２，７−ジカルボン酸および５−［４−スルホフェノキシ］イソフタル酸からなる群より選ばれた１種以上であり、多価アルコール成分として１，４−ブタンジオール成分が共重合されており、全多価アルコール成分を１００モル％としたとき、１，４−ブタンジオール成分の共重合比率が５モル％以上４０モル％以下であり、１，４−シクロヘキサンジメタノール成分の共重合比率が６０モル％以上であり、残りの多価アルコール成分がエチレングリコール、ジエチレングリコール、プロピレングリコール、１，３−プロパンジオール、１，２−ブチレングリコール、１，３−ブチレングリコール、２，３−ブチレングリコール、１，５−ペンタンジオール、１，６−ヘキサンジオール、３−メチル−１，５−ペンタンジオール、２−メチル−１，５−ペンタンジオール、２−メチル−１，３−プロパンジオール、２−エチル−１，３−プロパンジオール、ネオペンチルグリコール、２−エチル−２−メチル−１，３−プロパンジオール、２，２−ジエチル−１，３−プロパンジオール、２−メチル−２−ｎ−ブチル−１，３−プロパンジオール、２−ｎ−ブチル−２−エチル−１，３−プロパンジオール、２，２−ジ−ｎ−ブチル−１，３−プロパンジオール、２−エチル−２−ｎ−ヘキシル−１，３−プロパンジオール、２，２−ジ−ｎ−ヘキシル−１，３−プロパンジオール、１，９−ノナンジオール、１，１０−デカンジオール、１，１２−ドデカンジオール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＡのアルキレンオキサイド付加物、１，２−シクロヘキサンジオール、１，３−シクロヘキサンジオール、シス型１，４−シクロヘキサンジオール、１，２−シクロヘキサンジメタノール、１，３−シクロヘキサンジメタノール、１，４−シクロヘキサ��ジメタノール、１，４−シクロヘキサンジエタノール、トリメチロールエタン、トリメチロールプロパン、グリセリン、ペンタエリスリトール２−スルホ−１，４−ブタンジオール、２，５−ジメチル−３−スルホ−２，５−ヘキサンジオールトリエチレングリコール、ポリエチレングリコール、ポリトリメチレングリコール、ポリテトラメチレングリコールおよびポリプロピレングリコールからなる群より選ばれた１種以上であり、数平均分子量が５，０００〜５０，０００であり、なおかつ、結晶融点が１００℃〜１８０℃であることを特徴とする結晶性ポリエステル樹脂（Ａ）。
（Ａ）。
【請求項２】
請求項１に記載の結晶性ポリエステル樹脂（Ａ）および難燃剤（Ｂ）を含有する難燃性封止樹脂組成物。
【請求項３】
難燃剤（Ｂ）がリン酸エステルまたはホスフィン酸金属塩であることを特徴とする請求項２に記載の難燃性封止樹脂組成物。
【請求項４】
結晶性ポリエステル樹脂（Ａ）の重量分率Ｗ（Ａ）と難燃剤（Ｂ）の重量分率Ｗ（Ｂ）の比率Ｗ（Ａ）／Ｗ（Ｂ）が３〜２０であることを特徴とする請求項２または３に記載の難燃性封止樹脂組成物。
【請求項５】
難燃性封止樹脂組成物全重量に対する結晶性ポリエステル樹脂（Ａ）の重量分率Ｗ（Ａ）と難燃剤（Ｂ）の重量分率Ｗ（Ｂ）の和が５０〜９０重量％であることを特徴とする請求項２〜４のいずれかに記載の難燃性封止樹脂組成物。
【国際調査報告】
2018061730.tif 000007
2018061730.tif 000008
2018061730.tif 000009
2018061730.tif 000010